(57)【要約】【課題】肉厚偏差等の良好な高寸法精度管を押し抜き加工によって製造するに際し、押し抜き荷重を低減して、座屈や焼き付き疵の発生を防止し、高寸法精度管を高能率に安定して製造することができる高寸法精度管の高能率安定製造方法を提供する。【解決手段】ダイス２のアプローチ部とベアリングとのコーナ６をラウンド形状とし、そのラウンド形状の曲率半径Ｒｄを５ｍｍ以上にするとともに、プラグ３のアプローチ部とベアリングとのコーナ７もラウンド形状とし、そのラウンド形状の曲率半径Ｒｐを５ｍｍ以上にして、押し抜き加工を行う。【選択図】図１
2007090392.tif 000002
【特許請求の範囲】
【請求項１】
管の内面または／および外面に潤滑被膜を形成させて、管の内部にプラグを装入しフローティングさせながら、管を送ってダイスで押し抜き加工を行うに際し、ダイスのアプローチ部とベアリングとの間をラウンド形状とし、ラウンド形状の曲率半径を５ｍｍ以上とすることを特徴とする高寸法精度管の高能率安定製造方法。
【請求項２】
プラグのアプローチ部とベアリングとの間をラウンド形状とし、ラウンド形状の曲率半径を５ｍｍ以上とすることを特徴とする請求項１に記載の高寸法精度管の高能率安定製造方法。
【請求項３】
潤滑被膜として、乾燥性樹脂被膜を用いることを特徴とする請求項１または２に記載の高寸法精度管の高能率安定製造方法。
【請求項４】
樹脂、あるいは樹脂を溶剤で希釈した液、あるいは樹脂のエマルジョンを管に塗布して、温熱風をあてて管表面に潤滑被膜を形成させることを特徴とする請求項１〜［３］のいずれかに記載の高寸法精度管の高能率安定製造方法。
【発明の詳細な説明】
【技術分野】
【０００１】
本発明は、自動車駆動系部品などの高い寸法精度が要求される管を高能率に安定して製造する方法に関わる。
【背景技術】
【０００２】
金属管、例えば鋼管は、通常溶接管と継目無管に大別される。溶接管は、例えば電縫鋼管のように、帯板の幅を丸めて、概丸めた幅の両端を突き合わせて溶接する方法で製造し、一方、継目無管は、材料の塊を高温で穿孔後にマンドレルミル等で圧延する方法で製造する。溶接管の場合、溶接後に溶接部分の盛り上がりを研削して管の寸法精度を向上させているが、その板厚偏差は３．０％を超える。また、継目無管の場合、穿孔工程で偏芯しやすくて、概偏芯により大きな肉厚偏差が生じやすい。この肉厚偏差は後工程で低減させる努力が払われているが、それでも充分低減することができず、製品の段階で８．０％以上残存する。
【０００３】
自動車部品等の管には、肉厚、内径、外径の各偏差として３．０％以下、さらに厳しくは１．０％以下の高寸法精度が要求される。金属管の肉厚、内径、外径の精度を高める手段として、従来一般に、例えば特許文献１等に記載されるように、金属管（溶接管，継目無管とも）を造管後にダイスとプラグを用いて冷間で管を引き抜く製造方法（いわゆる冷牽法）がとられている。
【０００４】
しかし、従来の冷牽法では、設備上の制約や管の肉厚・径が大きくて引き抜き応力が充分得られずに縮径率を低くせざるを得ない場合などでは、加工バイト（プラグとダイス孔内面との隙間）内で管の応力が引張力であるがゆえにダイスと管、および、引き抜きプラグと管の接触が不十分となり、管の内面、外面の平滑化が不足して凹凸が残留しやすい。そのため、冷牽で管の縮径率を大きくして加工バイト内で管の内外面とプラグ、ダイスの接触を向上させることが行われている。しかし、ダイスを用いて管を冷牽した場合、管の内面に凹凸が発生して管の縮径率が大きくなるほど凹凸による粗さが増加する。その結果、冷牽法では高寸法精度の管を得ることが難しく、寸法精度のさらに良好な管が強く求められていた。
【０００５】
上記のように、ダイスとプラグを用いて管を引き抜いた場合、管の寸法精度を向上することが困難である理由は、引き抜きであるがゆえに加工バイト中のダイスと管外面、プラグと管内面の接触が不十分となることに由来する。すなわち、図３に示すように、プラグ３を挿入してダイス２から管１を引き抜くことにより、ダイス３の出側で管引き抜き機８によって加えられた引き抜き力９によって加工バイト中には張力が発生する。それによって、加工バイト入側では、管１の内面がプラグ３に沿って変形するため、管１の外面は接触しないかあるいは軽度にしか接触せず、逆に、加工バイト出側では、管１の外面がダイス２に接触して変形するため、管１の内面は接触しないかあるいは軽度にしか接触しない。そのため、管１の内面及び外面ともに加工バイト中に自由変形の部分が存在して凹凸を十分平滑化できずに、引き抜き後には精度の低い管しか得られていなかった。
【０００６】
これに対して、発明者らは、外径偏差、内径偏差、円周方向肉厚偏差の良好な高寸法制度管を得るために、特許文献２において、管内にプラグを装入した状態で管をダイスの孔に押し込んで通過させる押し抜きを行うという高寸法精度管の製造方法を提案している。
【０００７】
押し抜きの場合、図２に示すように、プラグ３を挿入してダイス２に管１を押し込むことにより、ダイス２の入側で管押し込み機４によって加えられた押し抜き力５によって加工バイトの内部は全て圧縮応力が作用する。その結果、加工バイト入側、出側を問わずに、管１はプラグ３及びダイス２に十分接触できる。しかも、軽度の縮径率であっても、加工バイト内部は圧縮応力となるため、引き抜きに比較して管１とプラグ３、管１とダイス２が十分接触しやすくて、管１は平滑化しやすくなって高寸法精度の管が得られる。
【特許文献１】特開平０７−０３２０３０号公報
【特許文献２】特開２００４−３１４０８３号公報
【発明の開示】
【発明が解決しようとする課題】
【０００８】
しかし、押し抜き加工による高寸法精度管の製造においては、引き抜き加工と異なり、加工バイトが圧縮場であるため、ダイスと管、プラグと管との間の面圧が大きくなりやすく、プラグ表面と管内面、ダイス表面と管外面との摩擦力を可能な限り低減しないと、加工中に管が座屈したり、管表面に焼き付き疵が発生したりして、加工後の管の表面品質が低下し、その管は製品にならないだけでなく、加工時の荷重が著しく増加して加工そのものが不可能になる場合がある。その場合は、加工条件を変更するために、加工途中で一旦止めて管を抜き出して、ダイスを交換し、プラグを抜き出す必要がある。その結果，管の生産能率が著しく低下してしまう。
【０００９】
本発明は、上記の事情に鑑みてなされたものであり、肉厚偏差等の良好な高寸法精度管を押し抜き加工によって製造するに際し、押し抜き荷重を低減して、座屈や焼き付き疵の発生を防止し、高寸法精度管を高能率に安定して製造することができる高寸法精度管の高能率安定製造方法を提供することを目的とするものである。
【課題を解決するための手段】
【００１０】
本発明者らは、高寸法精度管を押し抜き加工によって製造するに際し、押し抜き荷重を低減する手段として、ダイス形状とプラグ形状に着目した。
【００１１】
すなわち、管の押し抜きにあたり、同一素管から所定サイズの管を加工するには、種々のダイス形状の適用が考えられる。そこで、押し抜き荷重を最も低減できるダイス形状を鋭意検討したところ、管に作用する応力はダイスのアプローチ部とベアリングとの間（コーナ）で最も大きくなり、応力集中が起きていることがわかった。その結果、管の塑性変形が円滑に進まないだけでなく、潤滑剤が充分に供給されずに、加工時の荷重が大きくなって座屈や焼き付きを発生しやすいことを見出した。すなわち、アプローチ部とベアリングとのコーナにおいて、管を円滑に塑性変形させると、加工時の荷重を低減できて、座屈や焼き付きを防止できるわけであり、アプローチ部とベアリングとのコーナを適切なラウンド形状にすればよいことを見出した。また、プラグ形状についてもダイス形状と同様にアプローチ部とベアリングとのコーナを適切なラウンド形状にすれば、一層好ましいことを見出した。
【００１２】
本発明は以上の観点に基づいてなされたものであり、以下の特徴を有する。
【００１３】
［１］管の内面または／および外面に潤滑被膜を形成させて、管の内部にプラグを装入しフローティングさせながら、管を送ってダイスで押し抜き加工を行うに際し、ダイスのアプローチ部とベアリングとの間をラウンド形状とし、ラウンド形状の曲率半径を５ｍｍ以上とすることを特徴とする高寸法精度管の高能率安定製造方法。
【００１４】
［２］プラグのアプローチ部とベアリングとの間をラウンド形状とし、ラウンド形状の曲率半径を５ｍｍ以上とすることを特徴とする前記［１］に記載の高寸法精度管の高能率安定製造方法。
【００１５】
［３］潤滑被膜として、乾燥性樹脂被膜を用いることを特徴とする前記［１］または［２］に記載の高寸法精度管の高能率安定製造方法。
【００１６】
［４］樹脂、あるいは樹脂を溶剤で希釈した液、あるいは樹脂のエマルジョンを管に塗布して、温熱風をあてて管表面に潤滑被膜を形成させることを特徴とする前記［１］〜［３］のいずれかに記載の高寸法精度管の高能率安定製造方法。
【発明の効果】
【００１７】
本発明においては、アプローチ部とベアリングとの間を適切なラウンド形状としたダイスを用いて押し抜き加工を行うようにしているので、アプローチ部とベアリングとの間での応力集中を軽減して、管を円滑に塑性変形させることとなり、押し抜き荷重を低減して、座屈や焼き付き疵の発生を防止し、高寸法精度管を高能率に安定して製造することができる。
【発明を実施するための最良の形態】
【００１８】
本発明の一実施形態を図１に基づいて説明する。
【００１９】
図１に示すように、この実施形態においては、予め管１の内外表面に潤滑被膜を形成させて、管１の内部にプラグ３を装入しフローティングさせながら、ダイス２の入側に設けられた管押し機４によって押し込み力５を加えて管１を送り、ダイス２で押し抜き加工を行うようにしている。
【００２０】
そして、その際に、ダイス２のアプローチ部とベアリングとのコーナ６をラウンド形状とし、そのラウンド形状の曲率半径Ｒｄを５ｍｍ以上にするとともに、プラグ３のアプローチ部とベアリングとのコーナ７もラウンド形状とし、そのラウンド形状の曲率半径Ｒｐを５ｍｍ以上にしている。
【００２１】
ちなみに、ダイス２のアプローチ部とベアリングとのコーナ６の形状については、種々の素管に対して押し抜き荷重を充分低減できる適切な形状を検討したところ、曲率半径Ｒｄが５ｍｍ以上のラウンド形状であれば、アプローチ部とベアリングとのコーナでの応力集中を軽減し、管１を円滑に塑性変形させて、押し抜き荷重を充分低減できることを見出したものである。
【００２２】
また、プラグ３のアプローチ部とベアリングとのコーナ７の形状についても、種々の素管に対して押し抜き荷重を低減できる適切な形状を検討したところ、曲率半径Ｒｐが５ｍｍ以上のラウンド形状であれば、アプローチ部とベアリングとのコーナでの応力集中を軽減し、管１をさらに円滑に塑性変形させて、押し抜き荷重を一層低減できることを見出したものである。
【００２３】
上記のようにすることによって、この実施形態においては、ダイス２の入側で管押し込み機４によって加えられた押し込み力５によって加工バイトの内部は全て圧縮応力が作用するため、管１とプラグ３、管１とダイス２が十分接触し、肉厚偏差等の良好な高寸法精度の管が得られるとともに、アプローチ部とベアリングとのコーナ６が適切なラウンド形状を有したダイス２とアプローチ部とベアリングとのコーナ７が適切なラウンド形状を有したプラグを用いているので、アプローチ部とベアリングとのコーナでの応力集中を軽減して、管１を円滑に塑性変形させることとなり、押し抜き荷重を低減して、座屈や焼き付き疵の発生を防止し、高寸法精度管を高能率に安定して製造することができる。
【００２４】
なお、用いる潤滑剤については、ダイスと管、プラグと管の間で潤滑剤の強固な膜を形成させるため、乾燥性樹脂がよく、ポリエチレンワックス、ポリアクリレートなどがよい。また、管表面に潤滑被膜を形成させるには、樹脂、あるいは樹脂を溶剤で希釈した液、あるいは樹脂のエマルジョンを管に塗布して、温熱風をあてるとよい。
【実施例】
【００２５】
以下、実施例に基づいて説明する。
【００２６】
一例として、φ３４ｍｍ×７ｍｍｔ×６ｍＬの鋼管を素管として、鏡面のプラグと一体型固定ダイスを用いて、プラグをフローティングさせて鋼管内部に装入し、縮径率１１．８％で鋼管を入側から押して、ダイス出側の管の径をφ３０ｍｍ、管肉厚を入側と同じ７ｍｍｔとした。なお、この際にダイスのアプローチ部とベアリングとの間をラウンド形状として、その曲率半径Ｒｄを変えることにより、各々の条件で１０本ずつ押し抜き加工または引き抜き加工を行った。
【００２７】
本発明例１として、上記の押し抜き加工において、アプローチ部とベアリングとの間を曲率半径Ｒｄが１０ｍｍのラウンド形状としたダイスと、アプローチ部とベアリングとの間を曲率半径Ｒｐが３ｍｍのラウンド形状としたプラグを用い、予め潤滑被膜を形成させるため、ポリエチレンワックスの樹脂エマルションを管内外面に塗布して、温熱風をあてて乾燥性樹脂被膜を付着させて１０本連続して加工した。
【００２８】
本発明例２として、上記の押し抜き加工において、アプローチ部とベアリングとの間を曲率半径Ｒｄが３０ｍｍのラウンド形状としたダイスと、アプローチ部とベアリングとの間を曲率半径Ｒｐが３０ｍｍのラウンド形状としたプラグを用い、予め潤滑被膜を形成させるため、溶剤で希釈した樹脂を管内外面に塗布して、温熱風をあてて、ポリアクリレートからなる乾燥性樹脂被膜を付着させて１０本連続して加工した。
【００２９】
比較例として、上記の押し抜き加工において、アプローチ部とベアリングとの間をわずかにラウンド形状としたダイスとプラグ、すなわち、アプローチ部とベアリングとの間を曲率半径Ｒｄ、Ｒｐが３ｍｍのラウンド形状としたダイスとプラグを用い、予め潤滑被膜を形成させるため、ポリエチレンワックスの樹脂エマルジョンを管内外面に塗布して、温熱風をあてて乾燥性樹脂被膜を付着させて１０本連続して加工した。
【００３０】
従来例として、引き抜き加工において、アプローチ部とベアリングとの間を曲率半径Ｒｄ、Ｒｐが３ｍｍのラウンド形状としたダイスとプラグを用い、予め潤滑被膜を形成させるため、ポリエチレンワックスの樹脂エマルションを管に塗布して、温熱風をあてて乾燥性樹脂被膜を付着させて１０本連続して加工した。
【００３１】
これらの鋼管の製造における荷重、および、座屈発生の有無、加工能率について、結果を表１に示す。なお、加工能率は、１時間当たりの加工本数について、従来例の１時間当たりの加工本数を１（基準）として、その比率で示した。
【００３２】
【表１】
2007090392.tif 000003
【００３３】
表１より、比較例に示す押し抜き加工では荷重が大きくて座屈が発生した。また、従来例に示す引き抜きの場合は、荷重は低いが鋼管を単発で加工せざるを得ないため、加工能率が著しく低下した。
【００３４】
これらに比べて、本発明例１および本発明例２の場合は、荷重が低くて座屈が発生せず、加工能率も著しく良好であった。
【図面の簡単な説明】
【００３５】
【図１】本発明の一実施形態（ダイスのアプローチ部とベアリングとの間を所定寸法のラウンド形状としてダイスで押し抜き加工を行う）を示した図。
【図２】比較技術（ダイスのアプローチ部とベアリングとの間をわずかにラウンド形状としてダイスで押し抜き加工を行う）を示した図。
【図３】従来技術（引き抜き加工を行う）を示した図。
【符号の説明】
【００３６】
１  管
２  ダイス
３  プラグ
４  管押し込み機
５  管押し抜き力
６  ダイスのアプローチ部とベアリングとの間のラウンド形状部分
７  プラグのアプローチ部とベアリングとの間のラウンド形状部分
８  管引き抜き機
９  管引き抜き力
【図１】
2007090392.tif 000004
【図２】
2007090392.tif 000005
【図３】
2007090392.tif 000006